(57)【要約】【課題】  高温時の熱変形耐性が高く、例えば、粘着加工等の加工適性に優れ、フィッシュアイが少なく、かつ滑剤やアンチブロッキング剤を実質的に含まないにも拘らずフィルムの取り扱い性が良好で、例えば、保護フィルムの基材フィルムとして好適であるポリプロピレン系樹脂フィルムを提供すること。【解決手段】  ゴム成分を３．０質量％以上含有するポリプロピレン系樹脂組成物１００質量部に対して、結晶核剤を０．０１〜０．１質量部、樹脂組成物１００質量部に対して、結晶核剤を０．０１〜０．１質量部、アクリレート系酸化防止剤０．０１〜０．１質量部、リン系酸化防止剤およびフェノール系酸化防止剤の中から選ばれた少なくとも１種を０．０５〜１．０質量部を配合した組成物よりなるポリプロピレン系樹脂フィルム。【選択図】  なし【特許請求の範囲】
【請求項１】
ゴム成分を３．０質量％以上含有するポリプロピレン系樹脂組成物１００質量部に対して、結晶核剤を０．０２〜０．１質量部、アクリレート系酸化防止剤０．０１〜０．１質量部、リン系酸化防止剤およびフェノール系酸化防止剤の中から選ばれた少なくとも１種を０．０５〜１．０質量部を配合した組成物よりなることを特徴とするポリプロピレン系樹脂フィルム。
【請求項２】
請求項１に記載のポリプロピレン系樹脂フィルムであって、前記フィルム中の滑剤の含有量が５０ｐｐｍ以下であることを特徴とするポリプロピレン系樹脂フィルム。
【請求項３】
請求項１に記載のポリプロピレン系樹脂フィルムであって、前記フィルム中のアンチブロッキング剤の含有量が５０ｐｐｍ以下であることを特徴とするポリプロピレン系樹脂フィルム。
【請求項４】
請求項１に記載のポリプロピレン系樹脂フィルムであって、前記フィルムの静摩擦係数が０．９５以下であること特徴とするポリプロピレン系樹脂フィルム。
【請求項５】
請求項１に記載のポリプロピレン系樹脂フィルムであって、前記フィルムの１３０℃における５％伸張時の応力が１．５ＭＰａ以上であることを特徴とするポリプロピレン系樹脂フィルム。
【請求項６】
請求項１に記載のポリプロピレン系樹脂フィルムであって、前記フィルムのヤング率が５５０Ｍｐａ以上であることを特徴とするポリプロピレン系樹脂フィルム。
【請求項７】
請求項１に記載のポリプロピレン系樹脂フィルムであって、前記フィルム表面に存在する最大直径が０．２ｍｍ以上のフィシュアイが０個／１０００ｃｍ２であり、かつ最大直径が０．１ｍｍ以下のフィシュアイが１００個／１０００ｃｍ２以下であることを特徴とするポリプロピレン系樹脂フィルム。
【請求項８】
請求項１に記載のポリプロピレン系樹脂フィルムであって、前記結晶核剤が下記の一般式（１）で表せる環状有機リン酸エステル化合物よりなることを特徴とするポリプロピレン系樹脂フィルム。
【化１】
2008050393.tif 000008
【請求項９】
上記のアクリレート系酸化防止剤が下記（ＩＩ）式で示される構造よりなることを特徴とする請求項１〜８のいずれかに記載のポリプロピレン系樹脂フィルム。
【化２】
2008050393.tif 000009
【発明の詳細な説明】
【技術分野】
【０００１】
本発明は、ポリプロピレン系樹脂フィルムに関するものであり、詳しくは、高温時の熱変形耐性が高く、例えば、粘着加工等の加工適性に優れ、フィッシュアイが少なく、かつ滑剤やアンチブロッキング剤を実質的に含まないにも拘らずフィルムの取り扱い性が良好で、例えば、保護フィルムの基材フィルムとして好適であるポリプロピレン系樹脂フィルムに関するものである。
【背景技術】
【０００２】
ポリプロピレン系無延伸フィルムは、透明性が良好であり、かつ安価であるので、食品包装など種々の包装材料および各種物品の表面保護を目的とした表面保護フィルムの基材として広く使用されている。
【０００３】
例えば、表面保護フィルム分野においても、金属板、化粧板、樹脂板、ガラス板等の表面に表面保護フィルムを貼り付け、輸送や加工時等に発生しがちな表面傷、汚れおよび錆び等を防止する方法（例えば、特許文献１〜３等参照）、例えば、液晶パネルや偏光板等の関連材料等の電子、精密製品、部品および関連部材の加工や組み立て時における傷付きやゴミの付着、汚染などを防止する方法（例えば、特許文献４および５等参照）、例えば、自動車の輸送、保管時に、酸性雨、埃、塵等から自動車車体の塗膜を保護するための塗膜表面保護フィルムとしての使用（例えば、特許文献６および７等参照）、例えば、フレキシブル・プリント基板の接続端子部等を部分的にメッキする方法として、非メッキ部に粘着フィルムを貼り付けてマスクし、その後メッキする方法やシャドウマスク製造時のエッチング工程における非エッチング面上に設けられるレジスト膜あるいはエッチング抵抗膜を保護する方法等のメッキやエッチング処理における使用（例えば、特許文献８および９等参照）、半導体素子の回路がない面にフィルムを積層することにより半導体素子の表面を保護し、半導体装置を組み立てる場合のプロセスの簡略化を図る方法（例えば、特許文献１０および１１等参照）等広い分野で使用されている。
【特許文献１】特開２００３−１１９４３５号公報
【特許文献２】特開２００３−２１３２２９号公報
【特許文献３】特開２００５−２８１３２８号公報
【特許文献４】特開平１０−３０９７８１号公報
【特許文献５】特開１１−１６５３６８号公報
【特許文献６】特開平８−１４３８２９号公報
【特許文献７】特開２００１−１２１６６２号公報
【特許文献８】特開平１１−２９１４１１号公報
【特許文献９】特開平１１−３０２６１１号公報
【特許文献１０】特開２００４−６３５５１号公報
【特許文献１１】特開２００４−１４２４３０号公報
【特許文献１２】特開平１１−２９１４１１号公報
【特許文献１３】特開平１１−３０２６１１号公報
【０００４】
上記の表面保護フィルムは、一般に基材フィルムの表面に粘着層を積層し、該粘着層の粘着力を利用して保護をする対象物品表面に固定して使用される。近年用途の拡大に伴い品質やコスト低減に対する要求が強くなってきており、該粘着加工性の優れた基材フィルムが求められている。特に、粘着加工の加工速度を上げる等の目的で、加工温度の高温化が進んでおり、高温で加工しても該加工温度による熱変形が小さく加工時の寸法安定性が良好であるとか、加工時の熱皺の発生を抑制した高温での寸法安定性（以下、単に耐熱寸法安定性と称することもある）が求められている。
【０００５】
表面保護フィルムに関しては、上記の耐熱寸法安定性の向上技術の開示は見当たらないが、特定特性のポリプロピレン系樹脂に対して芳香族有機リン酸エステル金属塩を配合した組成物を冷却ロール温度が４０〜５０℃で押し出し成形することにより、高速製膜や金属蒸着などの二次加工においても作業性や寸法安定性が優れた、繊維包装用途や食品用途に好適なポリプロピレン系樹脂フィルムが開示されている（特許文献１４参照）。
【特許文献１４】特開平１０−２９８３６７号公報
【０００６】
また、ポリプロピレン系樹脂フィルムにはフィッシュアイと称される微小異物が含まれる。例えば、ポリマー編集委員会著、ポリマー辞典、大成社、平成１２年、増刷６版、Ｐ３３７等に、フィッシュアイについての定義が書かれている。フィッシュアイとは、フィルムの製品中に生じる小さな球状形状等の塊をいう。魚の眼のような透明性をもつものが多いことからこのような名前が付けられた。成形材料の混練不足から来る未溶融の塊り、原料の一部がゲル化したための塊り、成形中の材料の部分的劣化による塊り、異物を核としたものなどいろいろなものがある。ここでいうフィッシュアイとは、異物を核にしたものは除外する。異物とは、例えは、セルロース、塵、金属片、樹脂の炭化物、種類の異なるプラスチック、糸くず、紙切れ等がある。例えば、フィッシュアイを多く含むフィルムで包装した場合に該フィッシュアイが肉眼で見えるので包装体の商品イメージを低下させるので好ましくない。該フィッシュアイに関しては、近年、消費者の安全指向の強まり共に市場要求が厳しくなってきている。例えば、紙パックの内層材として用いられた場合のように消費者に通常状態では目に触れないものであっても、回収のために紙パックが切り引きさかれることにより消費者の目に触れて、安全性に対する不安を呼び起こす等の現象も出始めている。また、透明包装袋として使用した場合は、内容物の色や形態によりフィッシュアイが異物として目立つことがある。これらの市場要求により厳しい管理が必要となってきている。また、前記した保護フィルム用途においても、上記外観不良は保護されている商品の商品イメージを低下させるので混入抑制の強い要望がある。特に、例えば、メッキ用の保護フィルムの場合は、該フィッシュアイが存在するとフィルムのフィッシュアイが存在する部分に突起が生じ、該突起により保護すべき対象物との間に粘着不良を起こし粘着層と対象物の間に空間が生じ、該空間部にメッキ液が浸入し保護効果が低下するので極力低下させる必要がある。液晶板保護用のプロテクトフイルムなどの場合、プロテクトフィルム表面のフィッシュアイが液晶板と接する面で貼り付け時に押さえることにより、フィッシュアイによる凹凸や擦れにより損傷を受けるなど問題があり、フィッシュアイの存在そのものが問題となっている。最近は、さらに液晶板保護用プロテクトフィルムを貼り付けた状態で液晶板の検査が実施されており、フィッシュアイがあると液晶板そのものの欠点だと判定されてしまう可能性があり、ノンフィッシュアイグレード、低フィッシュアイグレードなどのフィルム開発が求められている。
【０００７】
表面保護フィルムに関しては、上記のフィッシュアイを抑制する技術の開示は見当たらないが、ポリプロピレン系樹脂フィルムのフィッシュアイの混入抑制技術は開示されている。
【０００８】
例えば、原料樹脂中のフィッシュアイ含有量を低減する方法が開示されている（例えば、
特許文献１５〜１７等参照）。該方法はフィッシュアイの低減方法として有効であるが、フィッシュアイは溶融押し出し工程等でも生成するので、該方法のみで市場要求に応えることが困難な場合がある。
【特許文献１５】特開平６−９３０６１号公報
【特許文献１６】特開平７−２３３２９１号公報
【特許文献１７】特開２００３−６２９５４号公報
【０００９】
また、本発明者等は、低温で溶融押し出しすることによりフィッシュアイを低減する技術を開示している（特許文献１８および１９参照）。本発明の方法はフィッシュアイの低減方法としては有効な方法であるが、低温押し出しによる得られるフィルムの厚み斑の悪化を抑制するために限定された製膜機を使用する必要があるという課題を有する。
【特許文献１８】特開２００５−１７８２５０号公報
【特許文献１９】特開２００５−１７９４５２号公報
【００１０】
また、酸化防止剤としてフェノール系酸化防止剤および硫黄系酸化防止剤を使用することによりフィッシュアイを低減することができるポリプロピレン系樹脂組成物が開示されている（特許文献２０参照）。本発明方法もフィッシュアイの低減方法として有効な方法であるが、実施例において示されているごとく０．２ｍｍ以上の大きさのフィッシュアイを対象としており、かつ１５〜２０個／ｍ２の個数のフィッシュアイが含まれており、近年の市場の高度な要求を満たすにはさらなる改善が必要である。例えば、特許文献８等において開示されているメッキ用の保護フィルムにおいては、０．２ｍｍ以上のフィッシュアイについては上記面積当りの個数としては実質的に０個であることが求められており、さらに小さなフィッシュアイの低減が必要である。
【特許文献２０】特開２００３−２６８１７２号公報
【００１１】
また、特許文献１４に近似した技術と特許文献２０に近似した技術を複合した技術、すなわち、結晶核剤および２種類の酸化防止剤を含んだポリプロピレン系樹脂組成物およびそれを成形してなる成型体が開示されている（特許文献２１および２２参照）。
【特許文献２１】特開２０００−１０９５１９号公報
【特許文献２２】特開２０００−２４８１４７号公報
【００１２】
上記特許文献２１で開示されている技術において、熱変形温度の改善が示されている。また、特許文献２２で開示されている技術において、低温での耐衝撃性の向上効果が示されている。しかし、本発明の目的としている効果については言及されていない。例えば、フィッシュアイについては、全く言及されていないが該フィッシュアイの抑制に大きく影響する酸化防止剤の組成が特許文献２０の技術と近似しており特許文献２０の技術と同様に、前記したフィッシュアイに対する高度な市場要求を満たしていないものと推察される。
【００１３】
一方、フィッシュアイの抑制効果に関しては何らの言及もされていなが、種類の異なる酸化防止剤を二種以上併用することにより酸化防止効果を高める技術が多く開示されている。
【００１４】
例えば、フェノール系酸化防止剤とリン系酸化防止剤を併用する方法が開示されている（例えば、特許文献２３〜２６等参照）。特許文献２３においては着色防止が、特許文献２４においてはリサイクル性や経時安定性が、特許文献２５においては電子線照射時の着色防止が、特許文献２６においては耐熱安定性が向上している。
【特許文献２３】特開平７−２３２９０号公報
【特許文献２４】特開平１０−２０２７２０号公報
【特許文献２５】特開２００１−４０１１３号公報
【特許文献２６】特開２００２−６９２４８号公報
【００１５】
また、ビタミンＥ系酸化防止剤とリン系酸化防止剤とを併用する方法（特許文献２７参照）、フェノール系酸化防止剤、リン系酸化防止剤および硫黄系酸化防止剤の３種を併用する方法（特許文献２８参照）、フェノール系酸化防止剤と２種類のリン系酸化防止剤の３種を併用する方法（特許文献２９参照）およびスピロクマロン化合物、多価アルコール、リン系酸化防止剤およびフェノール系酸化防止剤の４種を併用する方法（特許文献３０参照）が開示されている。特許文献２７においては添加量低減の効果が、特許文献２８においては熱黄変性が、特許文献２９においては塗膜の黄変性が、特許文献３０においてはリサイクル性や加工安定性が向上している。
【特許文献２７】ＷＯ００／００５４０号公報
【特許文献２８】特開平１０−３１６８０８号公報
【特許文献２９】特開２００３−２９２７２０号公報
【特許文献３０】特開２００２−６０６３８号公報
【００１６】
また、近年、アクリレート系酸化防止剤が少量添加で良好な酸化防止効果を示すことで注目されている（例えば、３１〜３４等参照）。
【特許文献３１】特開昭５８−８４８３５号公報
【特許文献３２】特開平１−１６８６４３号公報
【特許文献３３】特開２００１−１１４９５３号公報
【特許文献３４】特開２００２−３０２５７９号公報
【００１７】
上記の特許文献３３において、ホモポリプロピレン樹脂を用いた二軸延伸ポリプロピレン系樹脂フィルムにおいて、アクリレート系酸化防止剤とフェノール系酸化防止剤の２種の酸化防止剤あるいはアクリレート系酸化防止剤、フェノール系酸化防止剤およびリン系酸化防止剤の３種の酸化防止剤を併用する実施例が開示されているが、アンチブロッキング剤を高濃度で使用している。
【発明の開示】
【発明が解決しようとする課題】
【００１８】
本発明は、高温時の熱変形耐性が高く、例えば、粘着加工等の加工適性に優れ、フィッシュアイが少なく、かつ滑剤やアンチブロッキング剤を実質的に含まないにも拘らずフィルムの取り扱い性が良好で、例えば、保護フィルムの基材フィルムとして好適であるポリプロピレン系樹脂フィルムを提供することにある。
【課題を解決するための手段】
【００１９】
本発明者等は、上記の課題を解決すべく鋭意検討を重ねた結果、本発明の完成に到った。
【００２０】
すなわち、本発明は、ゴム成分を３．０質量％以上含有するポリプロピレン系樹脂組成物１００質量部に対して、結晶核剤を０．０１〜０．１質量部、アクリレート系酸化防止剤０．０１〜０．１質量部、リン系酸化防止剤およびフェノール系酸化防止剤の中から選ばれた少なくとも１種を０．０５〜１．０質量部を配合した組成物よりなることを特徴とするポリプロピレン系樹脂フィルムである。
【００２１】
この場合において、前記フィルム中の滑剤の含有量が５０ｐｐｍ以下であることが好ましい。
【００２２】
また、この場合において、前記フィルム中のアンチブロッキング剤の含有量が５０ｐｐｍ以下であることが好ましい。
【００２３】
さらにまた、この場合において、前記フィルムの静摩擦係数が０．９５以下であることが好ましい。
【００２４】
さらにまた、この場合において、前記フィルムの１３０℃における５％伸張時の応力が１．５ＭＰａ以上であることが好ましい。
【００２５】
さらにまた、この場合において、前記フィルムのヤング率が５５０Ｍｐａ以上であることが好ましい。
【００２６】
さらにまた、この場合において、前記フィルム表面に存在する最大直径が０．２ｍｍ以上のフィシュアイが０個／１０００ｃｍ２であり、かつ最大直径が０．１ｍｍ以下のフィシュアイが１００個／１０００ｃｍ２以下であることが好ましい。
【００２７】
さらにまた、この場合において、前記結晶核剤が下記の一般式（１）で表せる環状有機リン酸エステル化合物よりなることが好ましい。
【化３】
2008050393.tif 000002
【００２８】
さらにまた、この場合において、上記のアクリレート系酸化防止剤が下記（ＩＩ）式で示される構造よりなることが好ましい。
【化４】
2008050393.tif 000003
【発明の効果】
【００２９】
本発明のポリプロピレン系樹脂フィルムは耐熱寸法安定性に優れているので、例えば、粘着加工等の二次加工適正に優れており、特に１３０℃近辺の高温で乾燥等の処理を行っても熱皺やフィルムたるみの発生が抑制されるので、該二次加工の生産性の向上や熱皺やフィルムたるみ起因の不良品の発生抑制をすることができる。また、本発明のポリプロピレン系樹脂フィルムは滑剤を実質的に含んでいないので、例えば、包装袋や保護フィルムの基材フィルムとして用いた場合に、被包装物や被保護体への滑剤の移行がないのでこれらの被包装物や被保護体の汚染が抑制される。また、本発明のポリプロピレン系樹脂フィルムはアンチブロッキング剤を実質的に含んでいないので、例えば、アンチブロッキング剤を含んだフィルムを走行させた場合に、磨耗等でアンチブロッキング剤の脱落が起こるという課題が回避できるので、該脱落物による汚染や障害発生等が抑制される。また、滑剤やアンチブロッキング剤を実質的に含まないにも拘らず、表面粗さが適切であり、フィルムの滑り性や耐ブロッキング性が良好で、かつ剛性が優れているので、フィルムの取り扱い性に優れている。また、フィッシュアイの混入が高度に達成されているので、該フィッシュアイによる外観不良や、例えば、保護フィルムの基材フィルムとして用いた場合に、前述した粘着不良によるメッキ液の保護部分への浸透等の障害発生を抑制することができる。また、上記の耐熱寸法安定性が向上しているにも拘らずインパクト強度に優れており、ゴム含有のポリプロピレン系樹脂よりなることにより付加される耐衝撃性のよさが維持されており、包装袋や保護フィルムとして用いた場合の信頼性が高い。従って、食品や精密部品等のフィルム起因の汚染が嫌われる物品の包装や各種精密部品等の保護フィルムとして好適に使用することができる。
【発明を実施するための最良の形態】
【００３０】
本発明においては、ゴム成分を３．０質量％以上含有するポリプロピレン系樹脂組成物１００質量部に対して、結晶核剤を０．０１〜０．１質量部、アクリレート系酸化防止剤０．０１〜０．１質量部、リン系酸化防止剤およびフェノール系酸化防止剤の中から選ばれた少なくとも１種を０．０５〜１．０質量部を配合した組成物よりなることが重要である。
【００３１】
本発明において用いられるゴム成分を３．０質量％以上を含有するポリプロピレン系樹脂組成物は、ゴム成分を３．０質量％以上を含有すればその組成は限定されない。例えば、ホモポリプロピレン樹脂またはランダム共重合ポリプロピレン系樹脂の少なくとも１種と熱可塑性エラストマーとの配合物やポリプロピレン系ブロック共重合樹脂およびこれらの混合物が挙げられる。ブロック共重合樹脂は、ゴム成分を３．０質量％以上含有することが好ましい。ゴム成分量は４．０質量％以上がより好ましく、５．０質量％以上がさらに好ましく、１０．０質量％以上が特に好ましい。ゴム成分が３．０質量％未満では耐衝撃性、滑り性および耐ブロッキング性が悪化するので好ましくない。一方、ゴム成分の上限は耐衝撃性の向上の点より高い方が好ましいが、透明性が悪化し被包装物や被保護体の視認性が低下することより３０質量％以下が好ましい。２８％以下がより好ましく、２５質量％がさらに好ましい。ゴム成分量が３０質量％を超えた場合は製膜性の低下にも繋がる。融点は、１５５℃〜１６６℃のものが好ましく、特に１６０〜１６５℃までのものが好ましい。
【００３２】
上記ホモポリプロピレン樹脂は限定されない。例えば、下記のようなものが挙げられる。
ＭＦＲが１〜２０でのホモポリプロピレンで、融点の高いものが好ましい。融点は、１６０〜１６６℃のものが特に好ましい。
【００３３】
上記共重合ポリプロピレン系樹脂は限定されない。例えば、下記のようなものが挙げられる。
ランダム共重合ポリプロピレン系樹脂として、ＭＦＲが１〜２０で、エチレン量は、０．１〜２０％以内のものが好ましく、特にＭＦＲが０．１〜３のものが好ましい。
また、融点は、１５０〜１６３℃のものが好ましく、特に１５３℃〜１６１℃のものが好ましい。
【００３４】
上記のポリプロピレン系ブロック共重合樹脂は限定されないが、多量のプロピレンと少量のエチレンとの共重合体成分と、少量のプロピレンと多量のエチレンとの共重合体成分とが、ブロック的に共重合したものであり、それぞれの共重合体ブロックの分子量等は、重合段階で制御される。一般的には、特開昭５９−１１５３１２号公報で示されるように、２段以上の重合方法によって得ることができるが、特に本発明では限定されるものではない。該ポリプロピレン系ブロック共重合樹脂の場合は、エチレン含有量が１．５〜２０質量％が好ましく、２．０〜１５質量％がより好ましい
【００３５】
上記のポリプロピレン系ブロック共重合樹脂は、上記要件を満たせば限定されないが、以下の特性を有するものを用いるのが好ましい。
２０℃キシレン可溶部量が３〜５０％、樹脂全体の極限粘度が１．５〜４．０、２０℃キシレン可溶部の極限粘度が１．０〜４．０、２０℃キシレン不溶部の極限粘度が１．０〜４．０であるものが好ましい。また、メルトフローレートが２３０℃において、２〜２０ｇ／１０分であるものが好ましい。
【００３６】
上記熱可塑性エラストマーとしては、エチレン・プロピレン共重合体（ＥＰＲ）、エチレン・ブテン共重合体（ＥＢＲ）、エチレン・酢酸ビニル（ＥＶＡ）、水添ブロック共重合体等が挙げられる。水添ブロック共重合体とは、少なくとも１個のビニール芳香族化合物を主成分とする重合体ブロックＡと少なくとも１個の水素添加された共役ジエン化合物を主成分とする共重合体ブロックＢとからなる構造を有しており、例えばＡ−Ｂ−Ａ、Ｂ−Ａ−Ｂ−Ａ、Ｂ−Ａ−Ｂ−Ａ−Ｂおよびこれらの混合物等からなる水添ブロック共重合体である。そして、該水添ブロック共重合体としては、ビニル芳香族化合物を１０〜４０質量％含むものを用いることができる。
【００３７】
該水添ブロック共重合体を構成するビニル芳香族化合物としては、例えばスチレン、α−メチルスチレン等を用いることができ、特にスチレンが好ましい。また、水素添加された共役ジエン化合物を構成する水添前の共役ジエン化合物としては、例えばブタジエン、イソプレン、１−３ペンタジエンを用いることができ、特にブタジエンが好ましい。ビニル芳香族化合物−共役ジエン化合物ブロック共重合体の共役ジエン化合物に基づく脂肪族２重結合の８０％、好ましくは９０％以上水素添加し、オレフィン系化合物重合体ブロックＢとしたものが好ましい。代表的な共重合体例としてスチレン−エチレン−ブチレン−スチレン共重合体を挙げることができ、スチレンの共重合量としては、１０〜３０重量％のものが好ましい。透明性の点からは、１０〜２０重量％のものが好ましい。
【００３８】
上記熱可塑性エラストマー（ｃ）のメルトフローインデックス（ＭＩ）は、低温での耐衝撃性の点で５ｇ／１０分以下が好ましく、好適には０．２〜５ｇ／１０分である。
【００３９】
コストパフォーマンスの点よりＥＰＲ、ＥＢＲの利用が好ましい。
【００４０】
本発明のポリプロピレン系樹脂フィルムは、フィルム中の滑剤の含有量が５０ｐｐｍ以下であることが好ましい。滑剤の含有量は１０ｐｐｍ以下がより好ましく、特に好ましくは、元素分析や抽出法等の通常の定量方法で検出限界以下であることが好ましい。すなわち、滑剤を実質的に含有しないことが好ましい。ここで、滑剤を実質的に含有しないとは、滑剤を積極的に添加せず製膜することを意味している。上記範囲は積極的に滑剤を添加しなくても、原料ポリマーやフィルム製造時に銘柄切り替え等により微量に混入する場合があることを含めるためであり、滑剤を実質的に含有しないこと好ましい実施態様である。該対応により該滑剤を配合しフィルムの滑り性を向上させる方法において起こる該滑剤のフィルム表面へのマイグレーションおよび引き続き起こる被包装物や被保護体への移行による被包装物や被保護体の汚染が阻止され被包装物や被保護体の清澄度が保持される。
【００４１】
また、本発明のポリプロピレン系樹脂フィルムは、フィルム中のアンチブロッキング剤の含有量が５０ｐｐｍ以下であることが好ましい。アンチブロッキング剤の含有量は１０ｐｐｍ以下がより好ましく、特に好ましくは、灰分や元素分析等の通常の定量方法で検出限界以下であることが好ましい。すなわち、アンチブロッキング剤を実質的に含有しないことが好ましい。ここで、アンチブロッキング剤を実質的に含有しないとは、上記の滑剤の場合と同じ意味である。該対応によりフィルムの製造および二次加工工程におけるフィルムの磨耗によるアンチブロッキング剤の脱落が抑制されるので、該脱落物による汚染や障害発生等が抑制される。
【００４２】
本発明においては、本発明のポリプロピレン系樹脂フィルムは、前述したごとく滑剤やアンチブロッキング剤を実質的に含有しない状態で、静摩擦係数が０．９５以下であることが好ましい。０．９以下がより好ましく、０．８以下がさらに好ましい。静摩擦係数が０．９５を超えた場合はフィルムの滑り性が悪化しフィルムの取り扱い性が低下する。下限は、他の特性とのバランスにおいて０．４以上が好ましく、０．５以上がより好ましい。
【００４３】
静摩擦係数が０．９５を越えると、フィルムの滑りが悪くなり、製膜上がりで巻き取り時に皺がはいることがある。０．９５以下にすると、巻き取り時、しわが入りにくくなる。
【００４４】
また、本発明のポリプロピレン系樹脂フィルムは、耐ブロッキング性が３５０Ｎ／７０ｍｍ以下であることが好ましい。３３０Ｎ／７０ｍｍ以下がより好ましい。該耐ブロッキング性が３５０Ｎ／７０ｍｍを超えた時は、長期保管等によりフィルムのブロッキングが起こることがあるので好ましくない。
【００４５】
また、本発明においては、本発明のポリプロピレン系樹脂フィルムは、２３℃におけるインパクト強度が０．６Ｊ以上であることが好ましい。０．７Ｊ以上がより好ましい。該インパクト強度が低下すると包装袋や保護フィルム等として用いた場合の使用時の耐衝撃性に対する信頼性が低下するので、前述した特性を付与した上で本特性を満たすことが好ましい。該特性は前述したポリプロピレン系ブロック共重合樹脂により付与することができる。上限は他の特性とのバランスより１．０Ｊ程度が好ましい。
【００４６】
上記滑り性、耐ブロッキング性およびインパクト強度を付与する方法は限定されないが、ゴム量の影響を大きく受ける。該ゴム量を含めた本明細書に記述する好ましい実施態様の総合効果として達成するのが好ましい。
【００４７】
本発明においては、本発明のポリプロピレン系樹脂フィルムは、フィルムの１３０℃における５％伸張時の応力が１．５ＭＰａ以上であることが重要である。１．６ＭＰａ以上であることが好ましく、１．７ＭＰａ以上であることがより好ましい。なお、該フィルムの１３０℃における５％伸張時の応力は、フィルムの耐熱寸法安定性の尺度であり、該対応により、例えば、粘着加工等の二次加工適正に優れており、特に１３０℃近辺の高温で乾燥等の処理を行っても熱皺の発生が抑制されているので、該二次加工の生産性の向上を図ることが可能となる。また、熱皺や熱たるみ等のフィルムの耐熱性不足に起因する不良品の発生抑制をすることができる。上限は他の特性とのバランスより２．０Ｍｐａ程度が好ましい。
【００４８】
上記の耐熱寸法安定性を達成する手段は限定されないが、後述する結晶核剤の配合が重要な要素の一つになる。
【００４９】
本発明においては、本発明のポリプロピレン系樹脂フィルムは、フィルム中の最大直径が０．２ｍｍ以上のフィシュアイが０個／ｍ２であり、かつ最大直径が０．１ｍｍ以下のフィシュアイが１００個／ｍ２以下であることが重要である。最大直径が０．１ｍｍ以下のフィシュアイも０個／ｍ２以下が最も好ましいが、経済性や市場の要求度等より上記範囲が好ましい。２〜８０個／ｍ２以下がより好ましく、２〜６０個／ｍ２以下がさらに好ましい。該対応により、外観不良や、例えば、保護フィルムの基材フィルムとして用いた場合に、前述した粘着不良によるメッキ液の保護部分への浸透による障害発生等を抑制することができる。
【００５０】
上記特性を達成する手段は限定されないが、後述する酸化防止剤の配合の最適化が重要な要素の一つになる。
【００５１】
本発明においては、本発明のポリプロピレン系樹脂フィルムは、フィルムの２３℃における縦方向のヤング率が６５０Ｍｐａ以上であることが好ましい。６８０Ｍｐａ以上がより好ましく、７２０Ｍｐａ以上がさらに好ましい。６５０Ｍｐａではフィルムの取り扱い性が低下するので好ましくない。該対応により、前述した滑剤やアンチブロッキング剤の配合をしないことによるフィルムの取り扱い性の低下を抑制することができる。上限は他の特性とのバランスより１０００Ｍｐａ程度が好ましい。
【００５２】
本発明においては、本発明のポリプロピレン系樹脂フィルムは、結晶核剤を含有してなることが好ましい。該結晶核剤添加することにより、フィルムの耐熱寸法安定性を向上することが出来る。具体的フィルム特性としては、１３０℃での伸長応力が向上し、前述した効果を発現することが可能となる。一方、造核剤を添加せずに耐熱寸法安定性を上げるには、高結晶ホモの添加、弱延伸するなどしてフィルムの結晶化度を上げる必要があるが、高結晶性ホモを添加しすぎると表面の粗れが低下するという問題が発生する。また弱延伸などをする場合、製膜装置の調整が必要であり、専用機で無い限り、ドローなどを替えることは難しい。そのような意味で、結晶核剤は有効である。
【００５３】
本発明においては、結晶核剤として前記した全ポリプロピレン系樹脂組成物１００質量部に対して０．０２〜０．１質量部を添加するのが好ましく、０．３〜０．８質量部がより好ましい。０．０２質量部未満では前述した耐熱寸法安定性の向上効果が不足するので好ましくない。逆に０．１質量部を超えた場合は、耐熱寸法安定性の向上効果が飽和し、むしろ透明性が低下する等の好ましくないことが引き起こされる。
【００５４】
前記結晶核剤は限定されなくロジン類の金属塩を主成分とする結晶核剤、ソルビトール系の結晶核剤および芳香族有機リン酸エステル金属塩よりなる結晶核剤等が挙げられるが、芳香族有機リン酸エステル金属塩よりなる結晶核剤の一種である下記の一般式（１）で示される環状有機リン酸エステル化合物よりなる結晶核剤の使用が好ましい。
【化５】
2008050393.tif 000004
【００５５】
上記の一般式（１）で示される環状有機リン酸エステル化合物において、Ｒ１で示される炭素原子数１〜４のアルキル基としては、メチル、エチル、プロピルイソプロピル、プチル、第ニプチブスィソブチルなどがあげられる。また、Ｒ２およびＲ３で示される炭素原子数１〜１２のアルキル基としては、メチル、エチル、プロピル、イソプロピル、ブチル、第二ブチル、第三ブチル、アミル、第三アミル、ヘキシル、ヘプチル、オクチル、イソオクチル、第二オクチル、２−エチルヘキシル、ノニル、イソノニル、デシル、イソデシル、ウンデシル、ドデシル、第三ドデシルなど：シクロアルキル基としては、シクロブチル、シクロヘキシル、シクロペンチル、シクロヘプチルなど，アラルキル基としては、ベンジル、α，α−ジメチルベンジル、α−メチルベンジルなどが挙げられる。また、Ｍで表される周期律表第三族または第四族の金属原子としては、アルミニウム、ガリウム、ゲルマニウム、錫、チタン、ジルコニウムなどがあげられ、特にＭがアルミニウムである化合物が好ましい。
【００５６】
上記の環状有機リン酸エステル化合物よりなる結晶核剤の場合、アルカリ金属カルボン酸塩、アルカリ金属β−ジケトナートあるいはアルカリ金属β−ケト酢酸エステル塩等のアルカリ金属化合物から選ばれた少なくとも一種を最大４０質量％まで含有してもよい。アルカリ金属の脂肪族モノカルボン酸塩、特に、リチウムの脂肪族カルボン酸塩が好ましく、とりわけ炭素原子数８〜２０の脂肪族モノカルボン酸塩が好ましい。
【００５７】
上記の複合化された結晶核剤としては、アデカスタブＮＡ−２１（旭電化工業株式会社（製））が挙げられる。
【００５８】
上記の結晶核剤を含有させることにより、得られるポリプロピレン系樹脂フィルムの耐熱寸法安定性が向上できる。該耐熱寸法安定性の向上効果は、例えば、１３０℃における５％伸張時の応力で評価が可能である。
【００５９】
本発明においては、本発明のポリプロピレン系樹脂フィルムは、１３０℃における５％伸張時の応力が１．５ＭＰａ以上であることが重要である。１．６ＭＰａ以上であることが好ましく、１．７ＭＰａ以上であることがより好ましい。なお、該１３０℃における５％伸張時の応力は、フィルムの耐熱寸法安定性の尺度であり、該対応により、例えば、粘着加工等の二次加工適正に優れており、特に１３０℃近辺の高温で乾燥等の処理を行っても熱皺の発生が抑制されているので、該二次加工の生産性の向上を図ることが可能となる。また、熱皺や熱たるみ等のフィルムの耐熱性不足に起因する不良品の発生抑制をすることができる。
【００６０】
本発明においては、前記した全樹脂組成物１００質量部に対して、酸化防止剤としてアクリレート系酸化防止剤０．０１〜０．１質量部、リン系酸化防止剤およびフェノール系酸化防止剤の中から選ばれた少なくとも１種を０．０５〜１．０質量部とを配合した組成物を用いることが好ましい。
【００６１】
本発明においては、前述のごとくアクリレート系酸化防止剤とリン系酸化防止剤およびフェノール系酸化防止剤の中から選ばれた少なくとも１種より選ばれた少なくとも２種の酸化防止剤を含んでなることが好ましいが、アクリレート系酸化防止剤、リン系酸化防止剤およびフェノール系酸化防止剤の３種を併用するのがより好ましい実施態様である。
【００６２】
上記３種の酸化防止剤はそれぞれ１種づつの併用には限定されない。各種類の中の２種以上を併用してもいし、上記３種の酸化防止剤に加えて、例えば、硫黄系酸化防止剤等の他の構造の酸化防止剤をさらに併用してもよい。
【００６３】
を併用することにより従来公知の酸化防止剤の組み合わせでは得られない高度なフィッシュアイの混入抑制の効果が発現される。
【００６４】
前述したごとく、特許文献６において酸化防止剤としてフェノール系酸化防止剤および硫黄系酸化防止剤を使用することによりフィッシュアイを低減することができるポリプロピレン系樹脂組成物が開示されているが、本発明における複数の酸化防止剤を併用することにより上記特許文献６の方法を含めて、従来公知の酸化防止剤の組み合わせでは得られない高度なフィッシュアイの混入抑制の効果が発現されるという予期しえない効果を見出し本発明を完成した。該フィッシュアイの大幅な混入抑制効果は、ゴム成分の劣化抑制により引き起こされたものと推察している。従って、本発明と近似した酸化防止剤の併用が開示されている特許文献１７におけるホモポリプロピレン樹脂を用いた製膜では発現しない効果が発現されたものと推察される。
【００６５】
上記の複数の酸化防止剤を併用することにより従来公知の酸化防止剤の組み合わせでは得られない高度なフィッシュアイの混入抑制の効果が発現される。該理由は明確でないが下記のごとく推察している。
【００６６】
フェノール系酸化防止剤およびリン系酸化防止剤は前記した原料樹脂組成物の各成分に対する酸化防止効果の選択性は少ないが、アクリレート系酸化防止剤は、ポリプロピレン系ブロック共重合体のゴム部との親和性が強くゴム部の劣化を優先的に抑制する傾向が知られている。一方、フィッシュアイの生成に関してはゴム部の劣化の寄与が大きい。そのために、上記の複数の酸化防止剤を併用することによりフィッシュアイの大幅な低減につながったものと推察している。
【００６７】
上記のアクリレート系酸化防止剤とは、分子内にアクリレート残基を含むフェノール誘導体を有する酸化防止剤であり、下記（ＩＩ）式で示される構造よりなるものが好ましい。
【化６】
2008050393.tif 000005
【００６８】
式（ＩＩ）において、Ｒ１は炭素原子数１〜５個からなるアルキル基であり、例えばメチル基、エチル基、プロピル基、ｔ−ブチル基、２，２−ジメチルプロピル基等が挙げられる。好ましくはメチル基又はエチル基であり、より好ましくはエチル基である。
【００６９】
式（ＩＩ）において、Ｒ２は炭素原子数１〜８個からなるアルキル基であり、例えばメチル基、エチル基、プロピル基、ｔ−ブチル基、ｔ−ペンチル基、ｔ−オクチル基等が挙げられる。好ましくはメチル基、ｔ−ブチル基又はｔ−ペンチル基であり、より好ましくはｔ−ペンチル基である。
【００７０】
式（ＩＩ）において、Ｒ３は水素原子または炭素原子数１〜８個のアルキル基であり、例えば水素原子、メチル基、エチル基、プロピル基、ブチル基、ペンチル基、オクチル基等が挙げられる。好ましくは水素原子又はメチル基であり、より好ましくはメチル基である。
【００７１】
また、式（ＩＩ）において、Ｒ４は水素原子又はメチル基である。好ましくは水素原子である。
【００７２】
上記アクリレート化合物としては、例えば、２，４−ジ−ｔ−アミル−６−［１−（３，５−ジ−ｔ−アミル−２−ヒドロキシフェニル）エチル］フェニルアクリレート、２，４−ジ−ｔ−アミル−６−［１−（３，５−ジ−ｔ−アミル−２−ヒドロキシフェニル）ブチル］フェニルアクリレート、２，４−ジ−ｔ−アミル−６−［１−（３，５−ジ−ｔ−アミル−２−ヒドロキシフェニル）プロピル］フェニルアクリレート、２−ｔ−ブチル−６−（３−ｔ−ブチル−２−ヒドロキシ−５−メチルベンジル）−４−メチルフェニルアクリレート等が挙げられる。
【００７３】
好ましくは、２，４−ジ−ｔ−アミル−６−［１−（３，５−ジ−ｔ−アミル−２−ヒドロキシフェニル）エチル］フェニルアクリレート及び２−ｔ−ブチル−６−（３−ｔ−ブチル−２−ヒドロキシ−５−メチルベンジル）−４−メチルフェニルアクリレートである。
【００７４】
上記アクリレート化合物としては、市販のものから適宜選択して使用することができる。例えば、２−ｔ−ブチル−６−（３−ｔ−ブチル−２−ヒドロキシ−５−メチルベンジル）−４−メチルフェニルアクリレートである住友化学（株）製スミライザーＧＭ（登録商標）、２，４−ジ−ｔ−アミル−６−［１−（３，５−ジ−ｔ−アミル−２−ヒドロキシフェニル）エチル］フェニルアクリレートである住友化学（株）製スミライザーＧＳ（登録商標）等を挙げることができる。特に、スミライザーＧＳ（登録商標）の使用が好ましい。
【００７５】
本発明における上記アクリレート系酸化防止剤の配合量は限定されないが、前記した全ポリプロピレン系樹脂組成物１００質量部に対して０．０１〜０．１質量部の範囲が好ましい。０．０２〜０．０８質量部がより好ましく、０．０３〜０．０７質量部がさらに好ましい。該配合量が０．１質量部を超えた場合は、製膜工程において、冷却ロールの汚染が増大するので好ましくない。また、フィルムも酸化防止剤特有の薄い黄色に染まるので好ましくない。逆に、０．０１質量部未満では前述の併用効果が減少するので好ましくない。上記アクリレート系酸化防止剤のみ前記した２種の酸化防止剤よりも配合量の上限を低くすることが好ましいのは、該アクリレート系酸化防止剤は他の酸化防止剤に比べてポリプロピレン系樹脂のゴム成分に対する溶解性が高いために、フィルム中のゴム成分へより多く分配され、かつ該ゴム成分部分はベース樹脂よりも冷却ロールによる結晶化速度が遅いために、冷却ロールと接触した場合に該ゴム成分に分配された上記のアクリレート系酸化防止剤が冷却ロールへ移行し易いために冷却ロールの汚染度を高めことに起因しているものと推察される。例えば、前述の特許文献２５等で開示されているホモポリプロピレン樹脂を用いた製膜においては発生しない本発明において発生する特有の現象である。
【００７６】
上記のリン系酸化防止剤の具体例としては、例えば、分子中に３価のリン原子を含有し、そのリン原子が少なくとも１つのＰ−Ｏ−Ｃ結合を有する熱安定剤が挙げられる。例えば、トリブチルホスファイト、トリオクチルホスファイト、トリラウリルホスファイト、トリステアリルホスファイト、トリデシルホスファイト、トリクレジルホスファイト、トリシクロヘキシルホスファイト、トリフェニルホスファイト、トリラウリルチオホスファイト、トリス（２−エチルヘキシル）ホスファイト、トリス（イソデシル）ホスファイト、トリス（トリデシル）ホスファイト、トリス（２，４−ジ−ｔ−ブチルフェニル）ホスファイト、トリス（ブトキシエチル）ホスファイト、トリス（ノニルフェニル）ホスファイト、トリス（３，５−ジ−ｔ―ブチル−４−ヒドロキシフェニル）ホスファイト、トリス［４，４’−イソプロピリデンビス（２−ｔ−ブチルフェノール）］ホスファイト、トリス（１，３−ジ−ステアロイルオキシイソプロピル）ホスファイト、２−エチルヘキシルジフェニルホスファイト、デシルジフェニルホスファイト、フェニルジ−２−エチルヘキシルホスファイト、フェニルジデシルホスファイト、フェニルジイソデシルホスファイト、フェニルジ（トリデシル）ホスファイト、ジフェニルノニルホスファイト、ジフェニルイソオクチルホスファイト、ジフェニルイソデシルホスファイト、ジフェニルモノ（トリデシル）ホスファイト、ジブチルハイドロゲンホスファイト、４，４’−イソプロピリデンジフェノールアルキル（Ｃ１２〜Ｃ１５）ホスファイト、４，４’―ブチリデンビス（３−メチル−６−ｔ−ブチルフェニル）ジ−トリデシルホスファイト、２，２−メチレンビス（４，６−ジ−ｔ−ブチルフェニル）オクチルホスファイト、２，２’−エチリデンビス（４，６−ジ−ｔ−ブチルフェノール）フルオロホスファイト、ビス（２，４−ジ−ｔ−ブチル−６−メチルフェニル）・エチルフォスファイト、４，４’−イソプロピリデンビス（２−ｔ−ブチルフェノール）・ジ（ノニルフェニル）ホスファイト、ジステアリルペンタエリスリトールジホスファイト、ジ（ノニルフェニル）ペンタエリスリトールジホスファイト、ジフェニルペンタエリスリトールジホスファイト、フェニル・４，４’−イソプロピリデンジフェノール・ペンタエリスリトールジホスファイト、ビス（４，６−ジ−ｔ−ブチルフェニル）ペンタエリスリトールジホスファイト、ビス（２，６−ジ−ｔ−ブチル−４−メチルフェニル）ペンタエリスリトールジホスファイト、フェニル−ビスフェノールＡペンタエリスリトールジホスファイト、テトラフェニルジプロピレングリコールジホスファイト、テトラ（トリデシル）−１，１，３−トリス（２−メチル−５−ｔ−ブチル−４−ヒドロキシフエニル）ブタンジホスファイト、テトラ（Ｃ１２〜Ｃ１５混合アルキル）―４，４’−イソプロピリデンジフェニルジホスファイト、テトラ（トリデシル）−４，４’−ブチリデンビス（３−メチル−６−ｔ−ブチルフェノール）ジホスファイト、テトラキス（４，６−ジ−ｔ−ブチルフェニル）−４，４’−ビフェニレンジホスフォナイト、テトラキス（２−メチル−４，６−ジ−ｔ−ブチルフェニル）−４，４’−ビフェニレンジホスフォナイト、ビス（オクチルフェニル）・ビス［４，４’−ブチリデンビス（３−メチル−６−ｔ−ブチルフェノール）］・１，６−ヘキサンジオールジホスファイト、水素化−４，４’−イソプロピリデンジフェノールポリホスファイト、９、１０−ジ−ヒドロ−９−オキサ−９−オキサ−１０−ホスファフェナンスレン−１０−オキサイド、２−［｛２，４，８，１０−テトラキス（１，１−ジメチルエチル）ジベンゾ（Ｄ，Ｆ）（１，３，２）−ジオキサホスフェフィン−６−イル｝オキシ］−Ｎ，Ｎ−ビス〔２−［｛２，４，８，１０−テトラキス（１，１−ジメチルエチル）ジベンゾ（Ｄ，Ｆ）（１，３，２）−ジオキサホスフェフィン−６−イル｝オキシ］エチル〕エタンアミン、１，１，３−トリス（２−メチル−４−ジ−トリデシルホスファイト−５−ｔ−ブチルフェニル）ブタン、３，４，５，６−テトラベンゾ−１，２−オキサホスファン−２−オキシド等が挙げられる。
【００７７】
好ましくは、ペンタエリスリトール骨格を有さないものであり、トリス（２，４−ジ−ｔ−ブチルフェニル）ホスファイト、トリス（３，５−ジ−ｔ―ブチル−４−ヒドロキシフェニル）ホスファイト、ビス（２，４−ジ−ｔ−ブチル−６−メチルフェニル）・エチルフォスファイト、テトラキス（２−メチル−４，６−ジ−ｔ−ブチルフェニル）−４，４’−ビフェニレンジホスフォナイトである。
【００７８】
本発明で用いられるリン系酸化防止剤としては、市販品を使用することもでき、例えば、イルガフォス１６８（チバ・スペシャルティ・ケミカルズ社製）、イルガフォス３８（チバ・スペシャルティ・ケミカルズ社製）、ＧＳＹ−Ｐ１０１（吉富ファインケミカル社製）、ウルトラノックス６４１（ジーイー・スペシャルティ・ケミカルズ社製）等が挙げられる。
【００７９】
本発明における上記リン系酸化防止剤の配合量は限定されないが、前記した全ポリプロピレン系樹脂組成物１００質量部に対して０．０５〜０．５質量部の範囲が好ましい。０．１〜０．４質量部がより好ましく、０．１５〜０．３質量部がさらに好ましい。該配合量が０．０５質量部未満では前述の酸化防止剤を併用する効果が減少するので好ましくない。逆に、０．５質量部を超えた場合は、前述した酸化防止剤を併用する効果が飽和し、該酸化防止剤のフィルム表面への移行によるフィルム白化や製膜工程における冷却ロールの汚染等が引き起こされるので好ましくない。
【００８０】
本発明で用いられるフェノール系酸化防止剤とは、分子内にフェノール誘導体を有する酸化防止剤であり、例えば、２，６−ジ−ｔ−ブチル−４−メチルフェノール、２，６−ジ−ｔ−ブチル−４−エチルフェノール、２，６−ジシクロヘキシル−４−メチルフェノール、２，６−ジ−ｔ−アミル−４−メチルフェノール、２，６−ジ−ｔ−オクチル−４−ｎ−プロピルフェノール、２，６−ジシクロヘキシル−４−ｎ−オクチルフェノール、２−イソプロピル−４−メチル−６−ｔ−ブチルフェノール、２−ｔ−ブチル−２−エチル−６−ｔ−オクチルフェノール、２−イソブチル−４−エチル−６−ｔ−ヘキシルフェノール、２−シクロヘキシル−４−ｎ−ブチル−６−イソプロピルフェノール、ｄｌ−α−トコフェロール、ｔ−ブチルヒドロキノン、２，２’−メチレンビス（４−メチル−６−ｔ−ブチルフェノール）、４，４’−ブチリデンビス（３−メチル−６−ｔ−ブチルフェノール）、４，４’−チオビス（３−メチル−６−ｔ−ブチルフェノール）、２，２−チオビス（４−メチル−６−ｔ−ブチルフェノール）、４，４’−メチレンビス（２，６−ジ−ｔ−ブチルフェノール）、２，２’−メチレンビス［６−（１−メチルシクロヘキシル）−ｐ−クレゾール］、２，２’−エチリデンビス（４，６−ジ−ｔ−ブチルフェノール）、２，２’−ブチリデンビス（２−ｔ−ブチル−４−メチルフェノール）、２−ｔ−ブチル−６−（３−ｔ−ブチル−２−ヒドロキシ−５−メチルベンジル）−４−メチルフェニルアクリレート、２−［１−（２−ヒドロキシ−３，５−ジ−ｔ−ペンチルフェニル）エチル］−４，６−ジ−ｔ−ペンチルフェニルアクリレート、１，１，３−トリス（２−メチル−４−ヒドロキシ−５−ｔ−ブチルフェニル）ブタン、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、２，２−チオジエチレンビス［３−（３，５−ジ−ｔ−ブチル−４−ヒドロキシフェニル）プロピオネート］、Ｎ，Ｎ’−ヘキサメチレンビス（３，５−ジ−ｔ−ブチル−４−ヒドロキシ−ヒドロシンナミド）、３，５−ジ−ｔ−ブチル−４−ヒドロキシベンジルホスホネート−ジエチルエステル、トリス（２，６−ジメチル−３−ヒドロキシ−４−ｔ−ブチルベンジル）イソシアヌレート、トリス（３，５−ジ−ｔ−ブチル−４−ヒドロキシベンジル）イソシアヌレート、トリス［（３，５−ジ−ｔ−ブチル−４−ヒドロキシフェニル）プロピオニルオキシエチル］イソシアヌレート、トリス（４−ｔ−ブチル−２，６−ジメチル−３−ヒドロキシベンジル）イソシアヌレート、２，４−ビス（ｎ−オクチルチオ）−６−（４−ヒドロキシ−３，５−ジ−ｔ−ブチルアニリノ）−１，３，５−トリアジン、テトラキス［メチレン−３−（３，５−ジ−ｔ−ブチル−４−ヒドロキシフェニル）プロピオネート］メタン、２，２’−メチレンビス（４−メチル−６−ｔ−ブチルフェノール）テレフタレート、１，３，５−トリメチル−２，４，６−トリス（３，５−ジ−ｔ−ブチル−４−ヒドロキシベンジル）ベンゼン、３，９−ビス［１���１−ジメチル−２−｛β−（３−ｔ−ブチル−４−ヒドロキシ−５−メチルフェニル）プロピオニルオキシ｝エチル］−２，４，８，１０−テトラオキサスピロ［５，５］ウンデカン、２，２−ビス［４−（２−（３，５−ジ−ｔ−ブチル−４−ヒドロキシヒドロシンナモイルオキシ））エトキシフェニル］プロパン、β−（３，５−ジ−ｔ−ブチル−４−ヒドロキシフェニル）プロピオン酸ステアリルエステル等が挙げられる。
【００８１】
好ましくは、β−（３，５−ジ−ｔ−ブチル−４−ヒドロキシフェニル）プロピオン酸ステアリルエステル、テトラキス［メチレン−３−（３，５−ジ−ｔ−ブチル−４−ヒドロキシフェニル）プロピオネート］メタン、トリス（３，５−ジ−ｔ−ブチル−４−ヒドロキシベンジル）イソシアヌレート、１，３，５−トリメチル−２，４，６−トリス（３，５−ジ−ｔ−ブチル−４−ヒドロキシベンジル）ベンゼン、ｄｌ−α−トコフェロール、トリス（２，６−ジメチル−３−ヒドロキシ−４−ｔ−ブチルベンジル）イソシアヌレート、トリス［（３，５−ジ−ｔ−ブチル−４−ヒドロキシフェニル）プロピオニルオキシエチル］イソシアヌレート、３，９−ビス［１，１−ジメチル−２−｛β−（３−ｔ−ブチル−４−ヒドロキシ−５−メチルフェニル）プロピオニルオキシ｝エチル］−２，４，８，１０−テトラオキサスピロ［５，５］ウンデカンである。
【００８２】
本発明で用いられるフェノール系酸化防止剤（Ｄ）としては、市販品を使用することもでき、例えば、イルガノックス１０１０（チバ・スペシャルティ・ケミカルズ社製）、イルガノックス１０７６（チバ・スペシャルティ・ケミカルズ社製）、イルガノックス１３３０（チバ・スペシャルティ・ケミカルズ社製）、イルガノックス３１１４（チバ・スペシャルティ・ケミカルズ社製）、イルガノックス１４２５ＷＬ（チバ・スペシャルティ・ケミカルズ社製）等が挙げられる。
【００８３】
本発明における上記フェノール系酸化防止剤の配合量は限定されないが、前記した全ポリプロピレン系樹脂組成物１００質量部に対して０．０５〜０．５質量部の範囲が好ましい。０．１〜０．４質量部がより好ましく、０．１５〜０．３質量部がさらに好ましい。該配合量が０．０５質量部未満では後述の酸化防止剤を併用する効果が減少するので好ましくない。逆に、０．５質量部を超えた場合は、前述した酸化防止剤を併用する効果が飽和し、該酸化防止剤のフィルム表面への移行によるフィルム白化や製膜工程における冷却ロールの汚染等が引き起こされるので好ましくない。
【００８４】
本発明で用いられる上記酸化防止剤や前記した結晶核剤を配合したポリプロピレン系樹脂組成物の調製方法は、特に制限されるものでなく、公知の方法が挙げられる。例えば、ニーダー、バンバリーミキサー、ロール等の混練機を用いて加熱溶融混練する方法、一軸又は二軸押出機等を用いて加熱溶融混練する方法等が挙げられる。また、各種の樹脂ペレットをドライブレンドしてもよい。該組成物の調製方法においては、該酸化防止剤や結晶核剤はそれぞれの粉末を直接添加してもよいし、予め前記したポリプロピレン系樹脂に混合したマスターバッチとして添加してもよい。マスターバッチとして添加する場合は添加剤別に調製しても、２種以上を混合して調製してもよい。また、上記添加剤が配合された市販樹脂をうまく組み合わせて実施してもよい。また、上記組成物は予め製膜工程に供給する組成物を調製しておき製膜用の押し出し機に供給してもよいし、該組成物を構成する成分を該製膜用の押し出し機に供給して調製して製膜してもよい
【００８５】
本発明のポリプロピレン系樹脂フィルムは、Ｔダイ法、またはインフレーション法等の公知の方法によって製膜された未延伸フィルムであり、フィルムの厚みは特に限定しないが、１〜５００μｍであるのが一般的であり、好ましい厚みのものが必要に応じ選択される。
【００８６】
本発明のポリプロピレン樹脂組成物を押出フィルムとして利用するための製膜条件としては、例えば、Ｔダイ法の場合、ダイス温度２００℃〜２５０℃、冷却ロール温度６０〜９０℃で行うのが好ましい。６５〜８５℃がより好ましい。冷却ロール温度が６０℃未満では、耐熱寸法安定性の向上効果が低下するので好ましくない。逆に、９０℃を超えた場合は、冷却ロールのタッチロールマークが発生するので好ましくない。また、透明性が低下することもある。
【００８７】
本発明のポリプロピレン系樹脂フィルムを通常工業的に採用されている方法によってコロナ放電処理、或いは火炎処理等の表面処理を施すこともできる。
【００８８】
本発明のポリプロピレン系樹脂フィルムは、前述したような特徴を有するので、食品や精密部品等のフィルム起因の汚染が嫌われる物品の包装や各種精密部品等の保護フィルムとして好適に使用することができるが、粘着加工等の二次加工適正に優れている特性をも兼備していることより、ポリプロピレン系樹脂フィルムの少なくとも片面に粘着剤層を設けてなる表面保護フィルムとして用いることが好ましい。該対応により上述した本発明のポリプロピレン系樹脂フィルムの特徴を有効に活かすことができ、保護フィルムとして広い分野における適用性が向上する。特に、例えば、液晶パネルや偏光板等の関連材料等の電子、精密製品、部品および関連部材の加工や組み立て時における傷付きやゴミの付着、汚染などを防止する用途やフレキシブル・プリント基板の接続端子部等を部分的にメッキする方法として、非メッキ部に粘着フィルムを貼り付けてマスクし、その後メッキする方法やシャドウマスク製造時のエッチング工程における非エッチング面上に設けられるレジスト膜あるいはエッチング抵抗膜を保護する方法等のメッキやエッチング処理における使用、半導体素子の回路がない面にフィルムを積層することにより半導体素子の表面を保護し、半導体装置を組み立てる場合のプロセスの簡略化を図る方法等の特に汚染や欠点の抑制要求の強い各種精密製品や部品の保護および該製品や部品の加工や組み立て工程における保護フィルムとして好適に用いることができる。また、本発明のポリプロピレン系樹脂フィルムは、耐熱寸法安定性に優れており、上記
粘着加工において、例えば、乾燥工程の乾燥温度を高めても熱皺やフィルムたるみの発生が抑制されるので、該粘着加工の生産性を上げることが可能となる。また、熱皺やフィルムたるみ起因の不良品の発生抑制をすることができる。
【００８９】
上記粘着剤層の種類、厚みおよび粘着力等は限定されない。市場要求により適宜選択すればよい。また、該粘着剤層の積層方法も限定されない。塗布法および押し出しラミ法のいずれで行ってもよい。
【実施例】
【００９０】
以下、実施例を挙げて本発明をより具体的に説明するが、本発明は、もとより下記実施例によって制限を受けるものではなく、本発明の趣旨に適合し得る範囲で適宜変更を加えて実施することも可能であり、それらは、いずれも本発明の技術的範囲に含まれる。
【００９１】
尚、本明細書中で採用した測定、評価方法は次の通りである。
【００９２】
１．メルトフローレート［ＭＦＲ］
ＪＩＳ  Ｋ７２１０に従い、条件−１４の方法（荷重２．１６ｋｇ、温度２３０℃）で測定した。
【００９３】
２．ブロック共重合樹脂中のゴム成分含有量
（１）２０℃キシレン可溶部
試料１ｇを沸騰キシレン１００ｍｌに完全に溶解させた後、２０℃に降温し、４時間放置する。その後、これを析出物と溶液とにろ別し、ろ液を乾固して減圧下７０℃で乾燥した。その重量を測定して含有％（重量）を求めた。
（２）２０℃キシレン可溶部（ＣＸＳ）の分子量５万以下の成分（Ｌ−ＣＸＳ）
ＣＸＳの分子量分布をＧＰＣ（  ゲルパーミエーションクロマトグラフィー）  により、下記の条件で測定し、下式によりＬ−ＣＸＳを決定した。また、検料量線は標準ポリスチレンを用いて作成した。Ｌ−ＣＸＳ＝全ＣＸＳ含量×Ｗ／１００（ただし、ＷはＧＰＣより求めたポリスチレン換算の分子量５万以下の成分の含有量（ｗｔ％）である。）
機種  １５０ＣＶ型（  ミリポアウォーターズ社製）  カラム  Ｓｈｏｄｅｘ  Ｍ／Ｓ  ８０  測定温度  １４５℃  溶媒  オルトジクロロベンゼン  サンプル濃度  ５ｍｇ／８ｍｌ
上記のＬ−ＣＸＳをゴム成分含有量とした。
【００９４】
３．エチレン含有量
高分子ハンドブック（１９９５年、紀伊国屋書店発行）の６１６ページに記載されている方法により１３Ｃ−ＮＭＲ法で測定した。
【００９５】
４．三次元表面平均粗さ（ＳＲａ）
株式会社小阪研究所社製の三次元表面粗さ測定器（型式ＥＴ−３０ＨＫ）を用いて、下記条件で測定して、平均表面粗さ（ＳＲａ）で表示した。
設定条件  
針圧［ｍｇ］：２０ｍｇ
測定長さ［ｍｍ］：１．０
測定速度［ｍｍ／Ｓ］：０．１
測定ピッチ（Ｘピッチ）［μｍ］：２．０μｍ
（Ｙピッチ）［μｍ］：２．０μｍ
測定面１ｍｍ×０．２ｍｍ
Ｚ測定倍率：２００００
カットオフ［ｍｍ］（低域カット）：０．０８
（高域カット）：Ｒ＋Ｗ
レべリング：最小二乗法
全体図  （Ｙ倍率）／（Ｘ倍率）＝５
（Ｚ倍率）／（Ｘ倍率）＝５０
（視点角度）＝３０°
【００９６】
５．ヘーズ値
ＪＩＳ−Ｋ−６７１４に準拠し、東洋精機製作所製の「ヘーズテスターＪ」を用いて測定した。
【００９７】
６．耐ブロッキング性
ブロッキング性をフィルム製膜時に冷却ロール面に接した面を重ね合わせ、その重ねた表面にトレーシングペーパーを重ねて温風乾燥機に入れ、５０℃×３０分でシーズニングを行う。その時にサンプルがずれないようにクリップ又はホッチキスで仮止めをしておく。そのサンプルを５０℃のヒートプレス機にかけて、４０ｋｇ／ｃｍ２×１５分間圧力化におく。そのサンプルを巾７０ｍｍにカットして、フイルム２枚にした状態でフイルム間の剥離にはφ６ｍｍ×巾３３０ｍｍのアルミ製バーを用い、１００ｍｍ／分の速度での剥離抵抗を読み取る。測定は、４回行いその平均値を求める。
【００９８】
７．静摩擦係数
フィルムの表面と裏面を合わせて滑り性をＪＩＳ−Ｋ７２１５−１９８７に準拠して測定した。
【００９９】
８．１３０℃における５％伸張時の応力（Ｆ５）
オートグラフ（島津製作所製）のチャック間距離を１００ｍｍにする。引張り速度を２００ｍｍ／分にあわせる。加熱チャンバーの温度を１３０℃にして安定させる。サンプルを縦方向に１５０ｍｍ×横方向２０ｍｍのサンプルを５枚準備する。サンプルにチャック切れ防止のために、チャックで挟むフィルム部分にフイルム両面に両面テープで厚紙で付けて保護する。サンプルをチャック間にセットして、チャンバーの蓋をしめ、１５秒後に引張りを開始する。５％伸び時の応力値をチャートから読み取る。
【０１００】
９．ヤング率
ＪＩＳ  Ｋ７１２７に準拠し、サンプル形状は１号形試験片に準拠したもの（サンプル長さ２００ｍｍ、サンプル幅１５ｍｍ、チャック間距離１００ｍｍ）を用い、クロスヘッド速度５００ｍｍ／分の条件にてＭＤ方向（フィルム長手方向）について２３℃にて測定した。
【０１０１】
１０．インパクト強度
ＡＳＴＭ  Ｄ３４２０準拠し、サンプルは、縦方向に５５〜６０ｃｍ横方向に９〜１０ｃｍにカットする。２３℃の部屋でインパクトテスターを使い打ち抜いた時の強度値を小数点以下第１位まで読み取る。その操作を１０回繰り返して、その平均値を求める。
【０１０２】
１１．フィッシュアイ
成型されたフィルムを流れ方向に３３．３ｃｍ×流れ方向に対して横方向に３０ｃｍ切り取り、フィルムの下から蛍光灯を照射した板の上に置き、透過光で目視により観察し、０．１ｍｍ以上のフィッシュアイを計測する。次に、カウントしたフィッシュアイを液体窒素中に浸して、硬くした状態で、剃刀で半分に切りそのフィッシュアイの断面を顕微鏡で５０〜３００倍で観察することにより、核となる物質が無ければ、例えば、セルロースなどを代表とする異物が無ければ、それは未溶融の塊り、原料の一部がゲル化したための塊り、成形中の材料の部分的劣化による塊り等のゲル起因のフィッシュアイと判定する。核がある場合は、異物起因のフィッシュアイと判定しカウントから除外する。
【０１０３】
１２．押し出し性
原料樹脂組成物を下記の押し出し条件で溶融押し出しを行い、該押し出し時の押し出し機モーター負荷の尺度であるモーターの電流量（Ａ）値をアナログ式メータ（ＪＩＳ  Ｃ１１０２  １．５級タイプＭＬ−１１０、Ｆ．Ｓ．  １００ｍＶ）より読み取る。該電流値が６８０Ａ以下を良（○）６８０Ａを超える場合を不良（×）と判定した。
押し出し条件
スクリュー径：φ２００ｍｍ
Ｌ／Ｄ：２９
回転数：５０ｒｐｍ
吐出量：４５５ｋｇ／ｈｒ
出口温度：２５７℃
【０１０４】
（実施例１）
リン系酸化防止剤としてイルガホス１６８（チバ・スペシャルティ・ケミカルズ（株）社製）を０．２２質量％およびフェノール系酸化防止剤としてイルガノックス１０１０（チバ・スペシャルティ・ケミカルズ（株）社製）を０．２８質量％を含有したゴム成分量が１８．９質量％で、エチレン含有量が９．０質量％のブロック共重合ポリプロピレン樹脂（ＭＦＲ＝２）８９質量部、エチレン含有量が０．５質量％のランダム共重合ポリプロピレン樹脂（ＭＦＲ＝７）１０質量部および環状有機リン酸エステル化合物としてビス（２，２’−メチレン−ビス（４，６−ジ−ターシャリ−ブチルフェニル）フォスフェート）−水酸化アルミニウム塩（旭電化工業（株）社製、アデカスタブＮＡ−２１）１質量％含むホモポリプロピレン樹脂（ＭＦＲ＝７）よりなる結晶核剤を含むマスターバッチ樹脂（Ｍ−１）５質量部およびアクリレート系酸化防止剤であるスミライザーＧＳ（住友化学（株）社製）５質量％を含むホモポリプロピレン樹脂（ＭＦＲ＝７）よりなるアクリレート系酸化防止剤を含むマスターバッチ樹脂（Ｍ−２）１質量部をＴダイ製膜機にて溶融押出しを行い、冷却ロール温度８０℃で厚み５０μｍの未延伸フィルムを得た。なお、押し出し機出口とダイスとの間に平均孔径４０μｍのフィルターを設置し原料樹脂組成物のろ過を実施した。その結果を表１に示す。
【０１０５】
本実施例で得られたポリプロピレン系樹脂フィルムは、表１に示したいずれの特性も良好であり高品質であった。また、該ポリプロピレン系樹脂フィルムを用いて、粘着剤を塗布法にて積層し、テンター方式の乾燥機で１３０℃で乾燥したが熱皺の発生は見られなかった。また、該乾燥時にフィルムを幅方向に１．０５に延展して乾燥したが、該延展性は良好であった。
【０１０６】
（実施例２および３）
実施例１の方法において、それぞれゴム成分量が６．５および２８．０質量％で、エチレン含有量がそれぞれ４．０および１５質量％のブロック共重合ポリプロピレン樹脂を用いる以外は、実施例１と同様の方法で実施例２および３のポリプロピレン系樹脂フィルムを得た。その結果を表１に示す。
これらの実施例で得られたポリプロピレン系樹脂フィルムは、実施例１で得られたポリプロピレン系樹脂フィルムと同等の特性を有しており高品質であった。
【０１０７】
（実施例４）
実施例１の方法において、ブロック共重合ポリプロピレン樹脂へのリン系酸化防止剤であるイルガホス１６８（チバ・スペシャルティ・ケミカルズ（株）社製）の配合を取り止め、かつフェノール系酸化防止剤であるイルガノックス１０１０（チバ・スペシャルティ・ケミカルズ（株）社製）の配合量を４５００ｐｐｍに変更する以外は、実施例１と同様の方法で実施例４のポリプロピレン系樹脂フィルムを得た。その結果を表１に示す。
本実施例で得られたポリプロピレン系樹脂フィルムは実施例１で得られたポリプロピレン系樹脂フィルムに比べてフィッシュアイの抑制効果や滑り性向上効果は若干低下するが高品質であった。
【０１０８】
（実施例５）
実施例１の方法において、ブロック共重合ポリプロピレン樹脂へのフェノール系酸化防止剤であるイルガノックス１０１０（チバ・スペシャルティ・ケミカルズ（株）社製）の
の配合を取り止め、かつリン系酸化防止剤であるイルガホス１６８（チバ・スペシャルティ・ケミカルズ（株）社製）の配合量を４５００ｐｐｍに変更する以外は、実施例１と同様の方法で実施例５のポリプロピレン系樹脂フィルムを得た。その結果を表１に示す。
本実施例で得られたポリプロピレン系樹脂フィルムは実施例１で得られたポリプロピレン系樹脂フィルムに比べてフィッシュアイの抑制効果や滑り性向上効果は若干低下するが高品質であった。
【０１０９】
（実施例６）
実施例１の方法において、ブロック共重合ポリプロピレン樹脂に替えて、ホモポリプロピレン樹脂（ＭＦＲ＝３）８１質量部とＥＰＲ系の熱可塑性エラストマー（ＭＦＲ＝０．７ｇ／１０分）１１質量部よりなる混合樹脂を用いるように変更する以外は、実施例１と同様の方法で実施例４のポリプロピレン系樹脂フィルムを得た。その結果を表１に示す。
本実施例で得られたポリプロピレン系樹脂フィルムは押し出し性および粘着加工時の延展性が劣っていた。その他の特性は実施例１で得られたポリプロピレン系樹脂フィルムと同様に高品質であった。
【０１１０】
（比較例１）
実施例１の方法で結晶核剤を含むマスターバッチ樹脂５質量部の供給を取り止め、かつランダム共重合ポリプロピレン樹脂の供給量を１０質量部に変更する以外は、実施例１と同様の方法で比較例１のポリプロピレン系樹脂フィルムを得た。その結果を表１に示す。
本比較例で得られたポリプロピレン系樹脂フィルムは、１３０℃におけるＦ５値が低く耐熱寸法安定性が劣っていた。従って、粘着加工時に熱皺の発生が見られた。
【０１１１】
（比較例２）
実施例１の方法で結晶核剤を含むマスターバッチ樹脂の配合量を１質量部とし、かつランダム共重合ポリプロピレン樹脂の供給量を９質量部に変更する以外は、実施例１と同様の方法で比較例２のポリプロピレン系樹脂フィルムを得た。その結果を表１に示す。
本比較例で得られたポリプロピレン系樹脂フィルムは、１３０℃におけるＦ５値が低く耐熱寸法安定性が劣っていた。従って、粘着加工時に熱皺の発生が見られた。
【０１１２】
（比較例３）
実施例１の方法で結晶核剤を含むマスターバッチ樹脂中のビス（２，２’−メチレン−ビス（４，６−ジ−ターシャリ−ブチルフェニル）フォスフェート）−水酸化アルミニウム塩（旭電化工業（株）社製、アデカスタブＮＡ−２１）の濃度を３質量％に変更する以外は、実施例１と同様の方法で比較例３のポリプロピレン系樹脂フィルムを得た。その結果を表２に示す。
本比較例で得られたポリプロピレン系樹脂フィルムは、インパクト強度が低く、耐衝撃性に劣っていた。
【０１１３】
（比較例４）
実施例１の方法において、アクリレート系酸化防止剤を含むマスターバッチ樹脂（Ｍ−２）の供給を取り止め、替わりブロック共重合ポリプロピレン樹脂へのイルガホス１６８（チバ・スペシャルティ・ケミカルズ（株）社製）を０．２８質量％に増量し、かつランダム共重合ポリプロピレン樹脂の供給を１０質量％に変更する以外は、実施例１と同様の方法で比較例４のポリプロピレン系樹脂フィルムを得た。その結果を表２に示す。
本比較例で得られたポリプロピレン系樹脂フィルムは、酸化防止剤の総量の配合量は実施例１のポリプロピレン系樹脂フィルムと等しいにも拘らずフィッシュアイが多く低品質であった。また、滑り性も劣っていた。従って、本比較例で得られたポリプロピレン系樹脂フィルムを用いて製造した粘着フィルムもフィッシュアイが多く含まれており低品質であった。
【０１１４】
（比較例５）
実施例１の方法において、リン系酸化防止剤およびフェノール系酸化防止剤の配合を取り止めたブロック共重合ポリプロピレン樹脂を用い、その代りにアクリレート系酸化防止剤であるスミライザーＧＳ（住友化学（株）社製）５質量％を含むホモポリプロピレン樹脂（ＭＦＲ＝７）よりなるアクリレート系酸化防止剤を含むマスターバッチ樹脂（Ｍ−２）の供給量を３質量部に増量し、ランダム共重合ポリプロピレン樹脂の供給量を８質量部に減量するように変更する以外は、実施例１と同様の方法で比較例３のポリプロピレン系樹脂フィルムを得た。その結果を表２に示す。
本比較例で得られたポリプロピレン系樹脂フィルムは、フィッシュアイが多く低品質であった。また、滑り性も劣っていた。さらに冷却ロールの汚染が増大した。
【０１１５】
（比較例６）
実施例１の方法において、結晶核剤を含むマスターバッチ樹脂（Ｍ−１）およびアクリレート系酸化防止剤を含むマスターバッチ樹脂（Ｍ−２）の供給を取り止め、替わりブロック共重合ポリプロピレン樹脂へのイルガホス１６８（チバ・スペシャルティ・ケミカルズ（株）社製）を０．２８質量％に増量し、かつランダム共重合ポリプロピレン樹脂の供給を１１質量％に変更する以外は、実施例１と同様の方法で比較例４のポリプロピレン系樹脂フィルムを得た。その結果を表２に示す。
本比較例で得られたポリプロピレン系樹脂フィルムは、１３０℃におけるＦ５値が低く耐熱寸法安定性が劣っていた。従って、粘着加工時に熱皺の発生が見られた。また、フィッシュアイが多く低品質であった。さらに、滑り性も劣っていた。
【０１１６】
（比較例７）
実施例１の方法において、ブロック共重合ポリプロピレン樹脂に換えてホモポリプロピレン樹脂を用いるように変更する以外は、実施例１と同様の方法で比較例６のポリプロピレン系樹脂フィルムを得た。その結果を表２に示す。
本比較例で得られたポリプロピレン系樹脂フィルムは、滑り性が劣っていた。また、インパクト強度が低く耐衝撃性が劣っていた。さらに、粘着加工時の延展性も劣っていた。
【０１１７】
（比較例８）
比較例４の方法において、冷却ロール温度を５０℃に変更する以外は、比較例２と同様の方法で比較例９のポリプロピレン系樹脂フィルムを得た。その結果を表２に示す。
本比較例で得られたポリプロピレン系樹脂フィルムは、比較例４で得られたポリプロピレン系樹脂フィルムの課題に加えて、１３０℃におけるＦ５値が低く耐熱寸法安定性が劣っていた。従って、粘着加工時に熱皺の発生が見られた。
【０１１８】
（比較例９）
比較例２の方法において、冷却ロール温度を９５℃に変更する以外は、比較例２と同様の方法で比較例４のポリプロピレン系樹脂フィルムを得た。その結果を表２に示す。
本比較例では、比較例２で得られたポリプロピレン系樹脂フィルムの課題に加えて、冷却ロール温度が高すぎて冷却ロールのタッチロールマークが発生しフィルムの外観が悪化した。
【０１１９】
【表１】
2008050393.tif 000006
【０１２０】
【表２】
2008050393.tif 000007
【産業上の利用可能性】
【０１２１】
本発明のポリプロピレン系樹脂フィルムは耐熱寸法安定性に優れているので、例えば、粘着加工等の二次加工適正に優れており、特に１３０℃近辺の高温で乾燥等の処理を行っても熱皺やフィルムたるみの発生が抑制されるので、該二次加工の生産性の向上や熱皺やフィルムたるみ起因の不良品の発生抑制をすることができる。また、本発明のポリプロピレン系樹脂フィルムは滑剤を実質的に含んでいないので、例えば、包装袋や保護フィルムの基材フィルムとして用いた場合に、被包装物や被保護体への滑剤の移行がないのでこれらの被包装物や被保護体の汚染が抑制される。また、本発明のポリプロピレン系樹脂フィルムはアンチブロッキング剤を実質的に含んでいないので、例えば、アンチブロッキング剤を含んだフィルムを走行させた場合に、磨耗等でアンチブロッキング剤の脱落が起こるという課題が回避できるので、該脱落物による汚染や障害発生等が抑制される。また、滑剤やアンチブロッキング剤を実質的に含まないにも拘らず、表面粗さが適切であり、フィルムの滑り性や耐ブロッキング性が良好で、かつ剛性が優れているので、フィルムの取り扱い性に優れている。また、フィッシュアイの混入が高度に達成されているので、該フィッシュアイによる外観不良や、例えば、保護フィルムの基材フィルムとして用いた場合に、前述した粘着不良によるメッキ液の保護部分への浸透等の障害発生を抑制することができる。また、上記の耐熱寸法安定性が向上しているにも拘らずインパクト強度に優れており、ゴム含有のポリプロピレン系樹脂よりなることにより付加される耐衝撃性のよさが維持されており、包装袋や保護フィルムとして用いた場合の信頼性が高い。従って、食品や精密部品等のフィルム起因の汚染が嫌われる物品の包装や各種精密部品等の保護フィルムとして好適に使用することができる。従って、産業界に寄与することが大である。